(57)【特許請求の範囲】
【請求項１】
生分解性樹脂製の熱収縮性フィルムの上下縁部を除く所定領域に意匠印刷層が設けられ、且つ前記フィルムを筒状に形成してなる熱収縮性筒状ラベルであって、
前記生分解性樹脂製の熱収縮性フィルムは、８５℃における収縮応力が５ＭＰａ以下で、且つガラス転移温度が６０℃以下であり、
前記意匠印刷層のインキ樹脂が生分解性樹脂を主成分とし、
前記熱収縮性フィルムの意匠印刷層が設けられていない領域に、生分解性樹脂を主成分とする透明又は艶消の塗工層が設けられていることを特徴とする熱収縮性筒状ラベル。
【請求項２】
前記塗工層の生分解性樹脂が澱粉系である請求項１記載の熱収縮性筒状ラベル。
【請求項３】
前記生分解性樹脂製フィルムが、ポリ乳酸を主成分とするフィルムである請求項１又は２記載の熱収縮性筒状ラベル。
【発明の詳細な説明】
【技術分野】
【０００１】
本発明は、生分解性樹脂フィルムで構成された熱収縮性筒状ラベルに関する。
【背景技術】
【０００２】
従来より、飲料容器、調味料容器、医薬品容器などの各種の容器等に、熱収縮により装着される熱収縮性筒状ラベル（シュリンクラベル、シュリンクフィルムなどとも呼ばれる）が広く用いられている。
かかる熱収縮性筒状ラベルは、通常、ポリエチレンテレフタレートなどの合成樹脂製の熱収縮性フィルムの（上下縁部を除く）中央領域に、商品名、絵柄などのデザイン表示のため意匠印刷が施され、このフィルムの両側端部を重ね合わせて接着することにより作製されている。
そして、従来より、ポリエチレンテレフタレートからなる熱収縮性筒状ラベルの上下縁部に、意匠印刷が施されないのは、次の理由による。
一般に、意匠印刷を施す場合、デザイン表示などを綺麗に見せるべく、背面に白ベタ印刷を施すため、該意匠印刷層の設けられた領域に於けるフィルムはその熱収縮が低下する。他方、筒状ラベルの上下縁部（特に上縁部）は、容器の径差の大きい部分に装着されることが多いので、大きく熱収縮しなければならない。それ故、筒状ラベルの上下縁部（特に上縁部）に意匠印刷（白ベタ印刷）が施されていると、本来大きく熱収縮しなければならない部分が意匠印刷層の存在によって収縮阻害される。従って、該筒状ラベルは、その上縁部の１〜３ｍｍ程度が外側に湾曲して容器に十分に密着せず、外観不良を生じるので、一般に、熱収縮性筒状ラベルの上下縁部は、意匠印刷が施されないのである。また、熱収縮性筒状ラベルは、通常、複数のラベルが連続的に繋がった長尺状のラベル連続体の形態で供給され、容器などに装着する際に、切断することにより個々のラベルに形成される。このラベル連続体に於いて、個々のラベルの境界部分に意匠印刷のない部分を設けておくと、この部分は、ラベリング装置が切断位置を認識する目印として利用できる。従って、この意匠印刷のない部分で切断された筒状ラベルは、上下縁部に意匠印刷を有しないのである。
このような理由から、熱収縮性筒状ラベルの上下縁部は、一般に、透明になっている。
【０００３】
ところで、従来の熱収縮性筒状ラベルを構成するフィルムは、ポリエチレンテレフタレートなどの合成樹脂フィルムが用いられている。しかし、近年注目されているポリ乳酸などの生分解性樹脂フィルムを熱収縮性筒状ラベルとして用いることが環境保護の観点から好ましいと言える。
このような生分解性樹脂フィルムからなる熱収縮性筒状ラベルとして、例えば、特開２００１−１７１０５９、特開２００２−１９４１１２、特開２００２−１２８９１８などが知られている。
【０００４】
生分解性樹脂フィルムを用いる場合も同様に、上記理由から、フィルムの少なくとも上縁部を除く中央領域に意匠印刷層を設け、これを筒状に成形することにより、生分解性の筒状ラベルが作製される。
しかしながら、上記生分解性樹脂フィルムからなる熱収縮性筒状ラベルは、図８に示すように、容器１０等に熱収縮装着した際、意匠印刷層１１の設けられていない領域、或いはその近傍で、フィルム１２に皺１４（腰折れ）が生じるという問題がある。
【０００５】
【特許文献１】特開２００１−１７１０５９公報
【特許文献２】特開２００２−１９４１１２公報
【特許文献３】特開２００２−１２８９１８公報
【発明の開示】
【発明が解決しようとする課題】
【０００６】
そこで、本発明は、熱収縮時に皺の発生を防止して美麗に装着でき、環境保護に非常に優れる生分解性樹脂製の熱収縮性筒状ラベルを提供することを課題とする。
【課題を解決するための手段】
【０００７】
本発明者らは、皺が発生するという問題点について鋭意研究した結果、生分解性樹脂からなるフィルムは、ポリエチレンテレフタレートなどのフィルムに比して、加熱時に柔らかく成り易いことに着目した。そして、加熱時に、生分解性樹脂フィルムが腰折れし易くなることが上記問題点の原因と考えられる。特に、収縮応力が５ＭＰａ以下の生分解性樹脂フィルムからなる筒状ラベルをスチームによって熱収縮させた際に皺が生じ易い傾向にある。
【０００８】
そこで、本発明は、生分解性樹脂製の熱収縮性フィルムの上下縁部を除く所定領域に意匠印刷層が設けられ、且つこのフィルムを筒状に形成してなる熱収縮性筒状ラベルであって、前記生分解性樹脂製の熱収縮性フィルムは、８５℃における収縮応力が５ＭＰａ以下で、且つガラス転移温度が６０℃以下であり、意匠印刷層のインキ樹脂が生分解性樹脂を主成分とし、熱収縮性フィルムの意匠印刷層が設けられていない領域に、生分解性樹脂を主成分とする透明又は艶消の塗工層が設けられている熱収縮性筒状ラベルを提供する。
【０００９】
本発明の熱収縮性筒状ラベルは、熱収縮させるべくこれを加熱した際、意匠印刷層の設けられていない領域に於けるフィルムが柔らかくなり、いわゆる腰折れし易い状態となっても、この領域に塗工層が設けられているので、該塗工層がフィルムを補強して皺の発生を防止できる。また、この塗工層及び意匠印刷層は、生分解性樹脂を主成分とするので、フィルムを含めて筒状ラベルを構成する材料の殆どが自然界で分解される。さらに、上記塗工層は、透明又は艶消（半透明と言われる場合もある）であるため、意匠印刷層のデザインの一体性を損ねる虞がなく、デザイン的に従来品と変わらない筒状ラベルを提供できる。
【００１０】
本発明の好ましい態様では、上記塗工層の生分解性樹脂が澱粉系である上記熱収縮性筒状ラベルに係る。さらに、本発明の好ましい態様では、上記生分解性樹脂製フィルムが、ポリ乳酸を主成分とするフィルムである上記熱収縮性筒状ラベルに係り、ポリ乳酸を主成分とする樹脂は生分解性樹脂の中でも比較的ガラス転移温度が高いことから、該筒状ラベルは、加熱した際にフィルム自体の腰折れを低減でき、より皺の発生を防止できる。
【発明の効果】
【００１１】
本発明の熱収縮性筒状ラベルは、フィルム及びこれに設けられる意匠印刷層や塗工層が生分解性樹脂を主成分とするので、リサイクルされずに廃棄されても、自然界で分解される。従って、環境保護に非常に優れた筒状ラベルを提供できる。
さらに、本発明の熱収縮性筒状ラベルは、容器などに熱収縮させた際、意匠印刷の施されていない領域に於いて皺の発生を防止できる。従って、従来の非生分解性樹脂フィルムからなる筒状ラベルと同様に、装着外観が美麗となる熱収縮性筒状ラベルを提供できる。
【発明を実施するための最良の形態】
【００１２】
以下、図面を参照しつつ、本発明の実施形態について具体的に説明する。
図１及び図２に於いて、１は、生分解性樹脂製の熱収縮性フィルム２の両側端部を重ね合わせ、センターシールすることにより筒状に形成された熱収縮性筒状ラベルを示す。
該筒状ラベル１は、例えば、容器の胴部からこれに続く肩部（胴部に対して次第に小径となる部分）にかけて装着できる大きさに形成されている。
【００１３】
この生分解性樹脂製の熱収縮性フィルム２の裏面には、熱収縮性フィルム２の上下縁部を除いて、意匠印刷層３が設けられている。従って、熱収縮性フィルム２の上下縁部は、その幅方向に広がる帯状領域が、意匠印刷層３の設けられていない領域２ａとされている。
さらに、熱収縮性フィルム２の表裏面全体には、透明又は艶消の塗工層５が設けられている。この塗工層５は、生分解性樹脂を主成分として構成されている。尚、生分解性樹脂を主成分とするとは、重量比で生分解性樹脂が最も多く含まれていることを意味し、生分解性樹脂と他の成分の混合物以外に、生分解性樹脂のみの場合も含まれる。
【００１４】
本発明に於いて、生分解性の樹脂は、土中に埋めるなどして自然界に放置しておくだけでバクテリア、酵素などの作用によって自然に分解されるポリマーである。本発明の熱収縮性フィルム２を構成する生分解性樹脂は、このような性質の樹脂であれば特に限定されず、化学合成法、微生物産生法、天然物利用法などで得られる樹脂などを用いることができる。化学合成法による生分解性樹脂としては、ポリ乳酸系、ポリエチレンサクシネート、ポリブチレンサクシネートなどのポリアルキレンサクシネート系、ポリカプロラクトン系、脂肪族ポリエステル系などが挙げられる。微生物産生法による生分解性樹脂としては、ポリヒドロキシブチレート／バリレート系などが挙げられる。天然物利用法による生分解性樹脂としては、酢酸セルロースなどのセルロース系、澱粉系、澱粉／脂肪族ポリエステル系などが挙げられる。本発明では、これらの１種又は２種以上を混合して使用できる。また、生分解性樹脂製の熱収縮性フィルム２は、１層又は２層以上の積層体で構成されていてもよい。
尚、ポリ乳酸系などの種類によっては、自然分解されるのに長時間を必要とするものもあるが、このような分解に比較的長時間要するものも生分解性樹脂である。
【００１５】
生分解性樹脂製の熱収縮性フィルム２は、通常、走査型示差熱量計（ＤＳＣ）で測定したガラス転移温度が、６０℃以下であり、例えば、ポリ乳酸系の生分解性樹脂フィルム２は、同ガラス転移温度が５５〜６０℃程度である。
本発明の熱収縮性フィルム２は、生分解性樹脂の中でガラス転移温度が比較的高いことから、ポリ乳酸系を含む生分解性樹脂製のフィルムを用いることが好ましい。ポリ乳酸系の熱収縮性フィルムとしては、例えば、特開２００１−１７１０５９公報、特開２００２−１９４１１２公報、特開２００２−１２８９１８公報に開示されているようなフィルムを用いることができる。その一例を挙げると、Ｄ−乳酸とＬ−乳酸の構成比が重量比で９７：３〜８５：１５の範囲からなる重量平均分子量５万〜４０万程度のポリ乳酸と、芳香族脂肪族ポリエステルなどの他の生分解性樹脂とを含み、ポリ乳酸が６０重量％以上含まれている混合樹脂（例えば、ポリ乳酸を６０重量％以上含み、且つポリブチレンサクシネートとポリカプロラクトン系の生分解性樹脂を含む混合樹脂など）を製膜した熱収縮性フィルム（特開２００２−１９４１１２公報）を用いることができる。
【００１６】
生分解性樹脂製の熱収縮性フィルム２は、従来公知の方法により作製できる。例えば、上記生分解性樹脂に必要に応じて適宜添加剤を加え、Ｔダイ法やインフレーション法などで製膜し、延伸処理することにより得ることができる。延伸処理は、少なくとも幅方向（筒状ラベルとした場合に周方向。以下同様）に施されるが、縦方向（幅方向と直交する方向。以下同様）にも若干延伸処理を施してもよい。
尚、ポリ乳酸系の熱収縮性フィルムの製法は、例えば、特開２００２−１２８９１８号公報などに開示されている。簡単に説明すると、重量平均分子量６〜７０万程度のポリ乳酸に、芳香族脂肪族ポリエステル（５０重量％以下）及び必要に応じて他の生分解性樹脂や各種添加剤を加え、押出機で溶融混合して押し出し製膜し、テンター法、チューブラー法等により、少なくとも一軸方向に延伸する。延伸温度や延伸倍率は、一般に約７０〜９５℃、約１．５〜６倍の範囲に適宜設計される。
【００１７】
本発明の熱収縮性フィルム２の厚みは、概ね３０〜１００μｍ程度が好ましく、４０〜８０μｍ程度がより好ましい。
また、熱収縮性フィルム２は、幅方向に於ける熱収縮率が、例えば９０℃の温水中に１０秒間浸漬した際、約３０％以上、好ましくは約４０％以上、特に好ましくは５０％以上のものが用いられる。尚、縦方向の熱収縮率は、−３〜１０％、好ましくは−１〜６％程度のものが例示される。
但し、熱収縮率（％）＝［｛（幅方向（又は縦方向）の元の長さ）−（幅方向（又は縦方向）の浸漬後の長さ）｝／（幅方向（又は縦方向）の元の長さ）］×１００。
【００１８】
また、上記熱収縮性フィルム２は、通常、８５℃に於ける幅方向の収縮応力が、５ＭＰａ以下のものである。このようにフィルムの収縮応力が低いと、熱収縮させた際、意匠印刷層の設けられた領域と意匠印刷層の設けられていない領域の境界付近に於いて皺が生じ易い。この点、本発明は筒状ラベル１は、意匠印刷層３の設けられていない領域２ａに塗工層５が設けられているので、上記のような比較的収縮応力の低いフィルムでも熱収縮時に於ける皺の発生を防止できる。
但し、この収縮応力とは、フィルムを幅方向に８０ｍｍ、縦方向に１５ｍｍに切り取り、この幅方向の両端部を応力測定器（例えば（株）島津製作所製、商品名：オートグラフ）のチャックに保持し（チャック間距離５０ｍｍ）、これを８５℃の温水中に１０秒間浸漬した際、幅方向に於ける収縮応力の最大値をいう。
【００１９】
意匠印刷層３は、商品名、商標、絵柄などの所望のデザインが表されたデザイン表示層と、白ベタ印刷などのベタ印刷層と、を有し、公知の印刷インキにて設けられる。意匠印刷層３は、例えば、熱収縮性フィルム２の裏面に多色刷りなどによって所望のデザイン表示を印刷した後、それに重ねるように白色ベタ印刷（酸化チタンを含有する白インキなど）などのベタ印刷を施すことにより形成される。印刷法は、グラビア印刷など公知の印刷法で行えばよい。
意匠印刷層３を形成する印刷インキは、樹脂成分として生分解性樹脂を主成分とし、これに顔料などの着色剤、必要に応じて界面活性剤などの添加剤が混合されたインキが用いられる。すなわち、樹脂成分として生分解性樹脂を主成分とする点を除いて、従来公知の印刷用インキと同様の組成のものを用いることができる。
意匠印刷層３の樹脂成分である生分解性樹脂としては、例えば、上記したようなポリ乳酸系、ポリエチレンサクシネートなどのポリアルキレンサクシネート系、ポリカプロラクトン系、脂肪族ポリエステル系、ポリヒドロキシブチレート／バリレート系、酢酸セルロースなどのセルロース系、澱粉系、澱粉／脂肪族ポリエステル系などが挙げられ、これら生分解性樹脂の１種若しくは２種以上を混合し、又は生分解性樹脂と非生分解性樹脂を混合したものなどを使用できる。意匠印刷層３の樹脂成分としては、澱粉系を好ましく使用でき、この澱粉系とは、澱粉系の樹脂から選ばれる１種又は２種以上からなるものの他、澱粉系の樹脂と脂肪族ポリエステル系などの樹脂との混合樹脂が含まれる。
意匠印刷層３は、上記生分解性樹脂製の熱収縮性フィルム２の一部分を除いた領域に設けられている。具体的には、意匠印刷層３は、熱収縮性フィルム２の裏面の中央領域、すなわち、熱収縮性フィルム２の裏面の上下縁部（例えば、上下縁から２〜２０ｍｍ程度の範囲）を除いて設けられている。意匠印刷層３の厚みは、２〜１０μｍ程度に形成される。
【００２０】
塗工層５は、生分解性樹脂を主成分として含む透明な層又は艶消（マット）の層からなり、例えば、透明インキ又は艶消インキなどの塗工液を塗工することにより形成される。
透明インキは、生分解性樹脂を含み、必要に応じて溶剤、滑剤、その他の添加剤の混合されたものを用いることができる。艶消インキは、生分解性樹脂及び体質顔料（例えば、シリカ、アクリルビーズ、炭酸カルシウム、アルミナなど）を含み、必要に応じて溶剤、滑剤、その他の添加剤の混合されたものを用いることができる。
塗工層５を構成する生分解性樹脂（以下、熱収縮性フィルムの樹脂と区別するために「塗工樹脂」という場合がある）としては、例えば、上記したようなポリ乳酸系、ポリエチレンサクシネートなどのポリアルキレンサクシネート系、ポリカプロラクトン系、脂肪族ポリエステル系、ポリヒドロキシブチレート／バリレート系、酢酸セルロースなどのセルロース系、澱粉系、澱粉／脂肪族ポリエステル系などが挙げられる。塗工樹脂は、上記生分解性樹脂の１種若しくは２種以上を混合し、又は生分解性樹脂と非生分解性樹脂を混合したものなどを使用できる。塗工樹脂としては、澱粉系を好ましく使用でき、この澱粉系とは、澱粉系の樹脂から選ばれる１種又は２種以上からなるものの他、澱粉系の樹脂と脂肪族ポリエステルなどの樹脂との混合樹脂が含まれる。
【００２１】
上記塗工樹脂を含む透明インキ又は艶消インキなどの塗工液は、例えば適当な溶剤にて粘度調整を行い、熱収縮性フィルム２に塗工される。尚、塗工液は、上記の通り、透明又は艶消のものが用いられるが、透明性を損なわない程度であれば、必要に応じて顔料などの着色剤、滑剤その他の添加剤を混合してもよい。また、塗工液は、溶剤揮発によって固化するものの他、二液反応により固化するもの、紫外線照射などの光重合によって固化するものなどでも良い。
上記塗工液の塗工は、特に限定されないが、所定範囲に簡易に塗工できることから、グラビア印刷、フレキソ印刷などの公知の印刷法で行うことが好ましく、特に、意匠印刷層３と同じ印刷法で行うことがより好ましい。また、塗工液は、同一範囲に重ね塗りしてもよい。
【００２２】
上記塗工液を、熱収縮性フィルム２の意匠印刷層３の設けられていない領域２ａを含む表裏面全体に塗工することにより、図２に示すような塗工層５が形成される。
塗工層５の厚み（乾燥厚）は、概ね０．５〜１０μｍ程度、好ましくは０．８〜５μｍに形成することが好ましい。熱収縮性フィルム２との関係では、熱収縮性フィルム２の厚み：塗工層５の厚み＝５０：１〜１０：１程度が好ましい。余りに塗工層５が薄いとフィルムの皺防止効果が十分に得られず、一方、余りに厚いとフィルム２の熱収縮を阻害する虞があり、例えば、筒状ラベルの上縁部が容器外面に十分に密着せず、容器との間に隙間を生じるからである。
【００２３】
本発明の熱収縮性筒状ラベル１は、従来と同様に、飲料容器、化粧品容器などの各種容器などに外嵌され、加熱することで熱収縮し、容器などに密着装着される。容器の形状は特に限定されず、図３に示すような胴部８１とこれに続く次第に小径となる肩部８２を有するボトル型容器８、その他図示しないが、四角柱状の容器、略楕円又は円柱状の容器など公知のものに装着できる。特に、本発明の熱収縮性筒状ラベル１は、径差の大きい肩部を有する容器にも、皺を生じさせずに良好に装着することができる。
加熱方法は、熱風、スチームなど従来公知の方法で行うことができる。加熱温度は、熱風の場合、８０〜２５０℃程度で、スチーム（蒸気及び湯気が充満した雰囲気）の場合、８０〜９５℃程度、好ましくは、８０〜９０℃程度である。加熱処理時間としては、３〜３０秒程度である。
【００２４】
上記熱収縮性筒状ラベル１は、加熱した際、フィルム２自体が柔らかく腰折れし易い状態となるが、少なくとも意匠印刷層３の設けられていない領域２ａに塗工層５が設けられているので、意匠印刷層３の設けられていない領域２ａに於けるフィルムが該塗工層５によって補強される。従って、熱収縮時、意匠印刷層３の設けられていない領域２ａ及びその近傍に於いてフィルム皺の発生を防止できる。
また、この塗工層５は、生分解性樹脂を主成分とするので、フィルム２と共に自然界で分解されるので、環境保護に優れた熱収縮性筒状ラベル１を提供できる。さらに、塗工層５は、透明又は艶消であるため、意匠印刷層３のデザインの一体性を損ねる虞がなく、デザイン的に従来品と変わらない筒状ラベル１を提供できる。
【００２５】
次に、本発明の変形例を示す。以下、主として上記第１実施形態と異なる部分について説明し、同様の構成については用語及び図番を援用し、その説明を省略することがある。
上記実施形態では、塗工層５は、フィルム２の表裏面に設けられているが、塗工層５は、図４（ａ）、（ｂ）に示すように、表面又は裏面の何れか一方面のみに設けられていてもよい。
また、上記実施形態では、フィルム２の裏面に意匠印刷層３を設け、その意匠印刷層３の上から塗工層５が設けられているが、先ず、フィルム２に塗工層５を設け、その上から意匠印刷層３を設けることもできる。尚、意匠印刷層３は、フィルム２の裏面側に設ける場合に限られず、フィルム２の表面側に設けることもできる。
【００２６】
さらに、上記実施形態では、塗工層５は、表面又は裏面の全体に設けられているが、例えば、図５（ａ）〜（ｃ）に示すように、意匠印刷層３の設けられていない領域２ａにのみ設けることもできる。
また、上記実施形態では、意匠印刷層３が、上下縁部を除くフィルム２の中央領域全体に設けられているが、例えば、上縁部のみを除いてフィルム２に設けられていてもよい。
また、例えば、図６（ａ）〜（ｃ）に示すように、デザインの関係で、フィルムの中央領域の一部に意匠印刷層３が設けられていない領域２ａを有するように意匠印刷を施すこともできる。この場合には、該中央領域に形成された意匠印刷層３が設けられていない領域２ａに重なるように塗工層５を設けることが好ましい。
本発明では、意匠印刷層３の設けられていない領域２ａの全てに塗工層５を設けなければならないわけではないが、意匠印刷層３の設けられていない領域２ａのうち、少なくともフィルム２の上縁部に塗工層５を設けることが好ましい。
【００２７】
さらに、意匠印刷層３は、上記の通り、デザイン表示層と白ベタ印刷などのベタ印刷層の重ね塗りからなるが、例えば、図７に示すように、デザイン表示層３１が設けられた領域の一部分に、ベタ印刷層３２を設けないように意匠印刷層３を形成することもできる。
この場合、同図に示すように、ベタ印刷層３２が設けられていない領域に、塗工層５を設けることが好ましい。
【実施例】
【００２８】
以下、本発明の実施例を示し、本発明をより具体的に詳述する。但し、本発明は、下記実施例に限定されるものではない。
（使用した生分解性樹脂製の熱収縮性フィルム）
厚み５０μｍの生分解性樹脂製の熱収縮性フィルム（三菱樹脂（株）製、商品名：エコロージュＳ）（ガラス転移温度：５６．４℃、収縮応力：１．７５ＭＰａ、幅方向の熱収縮率：５８％）の裏面のうち、上下縁から３ｍｍ幅を除き、顔料として酸化チタンを含み且つ樹脂成分として澱粉系生分解性樹脂を含む白色印刷インキ（大日精化工業（株）製、商品名：バイオテックカラーＨＧＣ（白色））により意匠印刷（ベタ印刷）を施した（乾燥厚約３μｍ）。
【００２９】
（各種測定法）
Ａ．ガラス転移温度：走査型示差熱量計（セイコーインスツルメント（株）製、商品名：ＤＳＣ６２００）を用いて測定した。
Ｂ．収縮応力：フィルムを幅方向に８０ｍｍ、縦方向に１５ｍｍに切り取り、この幅方向の両端部を応力測定器（（株）島津製作所製、商品名：オートグラフ）のチャックに保持し（チャック間距離５０ｍｍ）、これを８５℃の温水中に１０秒間浸漬し、その間に於ける応力測定器で測定された収縮応力の最大値を収縮応力とした。
Ｃ．幅方向に於ける熱収縮率：フィルムを幅方向に８０ｍｍ、縦方向に１５ｍｍに切り取り、９０℃の温水中に１０秒間浸漬し、浸漬前後の幅方向長さから、次式により求めた。熱収縮率（％）＝｛（幅方向の元の長さ）−（幅方向の浸漬後の長さ）｝／（幅方向の元の長さ）×１００。
【００３０】
実施例１
上記生分解性樹脂製の熱収縮性フィルムの裏面全体（意匠印刷の施されていない上下縁部を含む裏面全体）に、樹脂成分として澱粉系生分解性樹脂を含む透明塗工液（大日精化工業（株）製、商品名：バイオテックカラーＨＧＣ（クリア））をベタ印刷した（乾燥厚約１μｍ）。このフィルムの両側端部を重ね合わせて接着することにより、実施例１に係る筒状ラベルを作製した。
【００３１】
実施例２
体質顔料を含み且つ樹脂成分として澱粉系生分解性樹脂を含む艶消塗工液（大日精化工業（株）製、商品名：バイオテックカラーＨＧＣ（マット））を用いたこと以外は、実施例１と同様にして筒状ラベルを作製した。
【００３２】
（装着試験）
上記実施例１，２の各筒状ラベルを、市販のＰＥＴボトルの胴部から肩部にかけて外嵌し、雰囲気温度９０℃の（株）フジアステック製のスチームトンネルに１０秒間曝し、筒状ラベルを装着させた。
装着した後のフィルムの外観を目視で確認したところ、皺が発生しておらず、上下縁も容器に密着し、良好な外観を呈していた。
【図面の簡単な説明】
【００３３】
【図１】本発明に係る熱収縮性筒状ラベルの一実施形態を示す正面斜視図。
【図２】図１のＡ−Ａ線縦端面図。
【図３】容器の一例を示す正面図。
【図４】本発明に係る熱収縮性筒状ラベルの他の実施形態を示す縦方向で切断した端面図。
【図５】本発明に係る熱収縮性筒状ラベルの他の実施形態を示す縦方向で切断した端面図。
【図６】本発明に係る熱収縮性筒状ラベルの他の実施形態を示す縦方向で切断した端面図。
【図７】本発明に係る熱収縮性筒状ラベルの他の実施形態を示す縦方向で切断した端面図。
【図８】装着時に皺が発生した筒状ラベルを示す一部縦方向断面を含む正面図。
【符号の説明】
【００３４】
１…熱収縮性筒状ラベル、２…生分解性樹脂製の熱収縮性フィルム、２ａ…意匠印刷層が設けられていない領域、３…意匠印刷層、３１…デザイン表示層、３２…ベタ印刷層、５…塗工層
【図１】
0004588556.tif 000002
【図２】
0004588556.tif 000003
【図３】
0004588556.tif 000004
【図４】
0004588556.tif 000005
【図５】
0004588556.tif 000006
【図６】
0004588556.tif 000007
【図７】
0004588556.tif 000008
【図８】
0004588556.tif 000009